(57)【特許請求の範囲】
【請求項１】
下記一般式（１ａ）、（１ｂ）及び（１ｃ）の繰り返し単位を含有し、ａ、ｂ、ｃは、それぞれ一般式（１ａ）、（１ｂ）及び（１ｃ）の繰り返し単位の成分組成比を表し、０＜ａ＜１、０＜ｂ＜１、０＜ｃ＜１であり、かつ０＜ａ＋ｂ＋ｃ≦１であることを特徴とする高分子化合物。
【化１】
0003763403.tif 000023
（式中、Ｒ1、Ｒ2、Ｒ3は水素原子、フッ素原子、又は炭素数１〜２０の直鎖状、分岐状もしくは環状のアルキル基又はフッ素化されたアルキル基である。Ｒ4は一般式（２）〜（４）
【化２】
0003763403.tif 000024
（一般式（２）〜（４）中、Ｒ7、Ｒ10は炭素数１〜２０の直鎖状、分岐状もしくは環状のアルキル基等の一価炭化水素基であり、Ｒ8、Ｒ9は水素原子、又は炭素数１〜２０の直鎖状、分岐状もしくは環状のアルキル基である。Ｒ11〜Ｒ13は、炭素数１〜２０の直鎖状、分岐状もしくは環状のアルキル基等の一価炭化水素基であり、一部の水素がフッ素で置換されていてもよい。Ｒ7〜Ｒ13は、酸素、硫黄、窒素、フッ素等のヘテロ原子を含んでもよい。Ｒ8とＲ9、Ｒ8とＲ10、Ｒ9とＲ10、Ｒ11とＲ12、Ｒ11とＲ13、Ｒ12とＲ13はそれぞれ結合して環を形成してもよい。またｇは０以上６以下である。）
から選ばれる基である。Ｒ5a、Ｒ5b、Ｒ5c及びＲ5dは水素原子、フッ素原子、メチル基、フッ素化されたメチル基であり、かつＲ5a、Ｒ5bの少なくとも一方、およびＲ5c、Ｒ5dの少なくとも一方にトリフルオロメチル基を含有する。Ｒ6a、Ｒ6bは水素原子、メチル基、フッ素化されたメチル基である。）
【請求項２】
下記一般式（１ａ）、（１ｂ）及び（１ｃ）の繰り返し単位を含有し、ａ、ｂ、ｃは、それぞれ一般式（１ａ）、（１ｂ）及び（１ｃ）の繰り返し単位の成分組成比を表し、０＜ａ＜１、０＜ｂ＜１、０＜ｃ＜１であり、かつ０＜ａ＋ｂ＋ｃ≦１であることを特徴とする高分子化合物。
【化３】
0003763403.tif 000025
（式中、Ｒ1、Ｒ2、Ｒ3は水素原子、フッ素原子、又は炭素数１〜２０の直鎖状、分岐状もしくは環状のアルキル基又はフッ素化されたアルキル基である。Ｒ4は下記式
【化４】
0003763403.tif 000026
から選ばれる基である。Ｒ5a、Ｒ5b、Ｒ5c及びＲ5dは水素原子、フッ素原子、メチル基、フッ素化されたメチル基であり、かつＲ5a、Ｒ5bの少なくとも一方、およびＲ5c、Ｒ5dの少なくとも一方にトリフルオロメチル基を含有する。Ｒ6a、Ｒ6bは水素原子、メチル基、フッ素化されたメチル基である。）
【請求項３】
式（１ａ）の繰り返し単位において、Ｒ3が炭素数１〜８の直鎖状のフッ素化されたアルキル基であることを特徴とする請求項１又は２に記載の高分子化合物。
【請求項４】
Ｒ3がトリフルオロメチル基であることを特徴とする請求項３記載の高分子化合物。
【請求項５】
請求項１乃至４のいずれか１項に記載の高分子化合物を含むことを特徴とするレジスト材料。
【請求項６】
（Ａ）請求項１乃至４のいずれか１項に記載の高分子化合物、（Ｂ）有機溶剤、（Ｃ）酸発生剤 を含有することを特徴とする化学増幅ポジ型レジスト材料。
【請求項７】
更に塩基性化合物を含有する請求項６記載のレジスト材料。
【請求項８】
更に溶解阻止剤を含有する請求項６又は７記載のレジスト材料。
【請求項９】
（１）請求項５乃至８のいずれか１項に記載のレジスト材料を基板上に塗布する工程と、（２）次いで加熱処理後、フォトマスクを介して波長１００〜１８０ｎｍ帯又は１〜３０ｎｍ帯の高エネルギー線で露光する工程と、（３）必要に応じて加熱処理した後、現像液を用いて現像する工程とを含むことを特徴とするパターン形成方法。
【請求項１０】
前記高エネルギー線がＦ2レーザー、Ａｒ2レーザー、又は軟Ｘ線
であることを特徴とする請求項９記載のパターン形成方法。
【発明の詳細な説明】
【０００１】
【発明の属する技術分野】
本発明は、微細加工技術に適したレジスト材料、特に化学増幅レジスト材料のベースポリマーとして有用な高分子化合物並びにレジスト材料及びこれを用いたパターン形成方法に関する。
【０００２】
【従来の技術及び発明が解決しようとする課題】
近年、ＬＳＩの高集積化と高速度化に伴い、パターンルールの微細化が求められている。微細化が急速に進歩した背景には投影レンズの高ＮＡ化、レジストの性能向上、短波長化が挙げられる。レジストの高解像度化及び高感度化に関しては、光照射によって発生する酸を触媒とした化学増幅ポジ型レジスト材料は優れた性能を有するものであり、遠紫外線リソグラフィーにおいて特に主流なレジスト材料になった（特公平２−２７６６０号、特開昭６３−２７８２９号公報等に記載）。また、ｉ線（３６５ｎｍ）からＫｒＦ（２４８ｎｍ）への短波長化は大きな変革をもたらし、ＫｒＦエキシマレーザー用レジスト材料は０．３０ミクロンプロセスに始まり、０．２５ミクロンルールを経て、現在０．１８ミクロンルールの量産化への適用へと展開している。更には、０．１５ミクロンルールの検討も始まっており、微細化の勢いはますます加速されている。
【０００３】
ＡｒＦ（１９３ｎｍ）では、デザインルールの微細化を０．１３μｍ以下にすることが期待されているが、ノボラックやポリビニルフェノール系等の従来用いられていた樹脂が１９３ｎｍ付近に非常に強い吸収を持つため、レジスト用のベース樹脂として用いることができない。そこで透明性と必要な耐ドライエッチング性の確保のため、アクリルやシクロオレフィン系の脂環族系の樹脂が検討されている（特開平９−７３１７３号、特開平１０−１０７３９号、特開平９−２３０５９５号公報、ＷＯ９７／３３１９８）。
【０００４】
Ｆ2（１５７ｎｍ）に関しては０．１０μｍ以下の微細化が期待されているが、透明性の確保がますます困難になり、ＡｒＦ用ベースポリマーであるアクリル樹脂ではほとんど光を透過せず、シクロオレフィン系においてもカルボニル結合を有するものは強い吸収を持つことがわかった。また、ＫｒＦ用ベースポリマーのポリビニルフェノールについては、１６０ｎｍ付近に吸収のウィンドウがあり、若干透過率が向上するものの、実用的なレベルにはほど遠いことが判明した。
【０００５】
本発明は上記事情に鑑みなされたものであり、３００ｎｍ以下、特にＦ2（１５７ｎｍ）、Ｋｒ2（１４６ｎｍ）、ＫｒＡｒ（１３４ｎｍ）、Ａｒ2（１２１ｎｍ）等の真空紫外光における透過率に優れたレジスト材料のベースポリマーとして有用な新規高分子化合物並びにこれを含むレジスト材料及びこのレジスト材料を用いたパターン形成方法を提供することを目的にする。
【０００６】
【課題を解決するための手段】
本発明者らは、上記目的を達成するため鋭意検討を重ねた結果、特定の環状構造を側鎖に有した含フッ素アクリル酸エステル系モノマーと、やはり環状構造として芳香族環を含有した含フッ素スチレンを必須の組み合わせとした共重合体を用いることにより、透明性が飛躍的に向上する上に高い耐ドライエッチング性も確保できる化学増幅レジスト材料が得られることを知見し、本発明をなすに至ったものである。
【０００７】
すなわち、本発明は、下記の高分子化合物、レジスト材料及びパターン形成方法を提供する。
（１）  下記一般式（１ａ）、（１ｂ）及び（１ｃ）の繰り返し単位を含有し、ａ、ｂ、ｃは、それぞれ一般式（１ａ）、（１ｂ）及び（１ｃ）の繰り返し単位の成分組成比を表し、０＜ａ＜１、０＜ｂ＜１、０＜ｃ＜１であり、かつ０＜ａ＋ｂ＋ｃ≦１であることを特徴とする高分子化合物。
【０００８】
【化５】
0003763403.tif 000002
【０００９】
（式中、Ｒ1、Ｒ2、Ｒ3は水素原子、フッ素原子、又は炭素数１〜２０の直鎖状、分岐状もしくは環状のアルキル基又はフッ素化されたアルキル基である。Ｒ4は一般式（２）〜（４）
【化６】
0003763403.tif 000003
（一般式（２）〜（４）中、Ｒ7、Ｒ10は炭素数１〜２０の直鎖状、分岐状もしくは環状のアルキル基等の一価炭化水素基であり、Ｒ8、Ｒ9は水素原子、又は炭素数１〜２０の直鎖状、分岐状もしくは環状のアルキル基である。Ｒ11〜Ｒ13は、炭素数１〜２０の直鎖状、分岐状もしくは環状のアルキル基等の一価炭化水素基であり、一部の水素がフッ素で置換されていてもよい。Ｒ7〜Ｒ13は、酸素、硫黄、窒素、フッ素等のヘテロ原子を含んでもよい。Ｒ8とＲ9、Ｒ8とＲ10、Ｒ9とＲ10、Ｒ11とＲ12、Ｒ11とＲ13、Ｒ12とＲ13はそれぞれ結合して環を形成してもよい。またｇは０以上６以下である。）
から選ばれる基である。Ｒ5a、Ｒ5b、Ｒ5c及びＲ5dは水素原子、フッ素原子、メチル基、フッ素化されたメチル基であり、かつＲ5a、Ｒ5bの少なくとも一方、およびＲ5c、Ｒ5dの少なくとも一方にトリフルオロメチル基を含有する。Ｒ6a、Ｒ6bは水素原子、メチル基、フッ素化されたメチル基である。）
（２）  下記一般式（１ａ）、（１ｂ）及び（１ｃ）の繰り返し単位を含有し、ａ、ｂ、ｃは、それぞれ一般式（１ａ）、（１ｂ）及び（１ｃ）の繰り返し単位の成分組成比を表し、０＜ａ＜１、０＜ｂ＜１、０＜ｃ＜１であり、かつ０＜ａ＋ｂ＋ｃ≦１であることを特徴とする、高分子化合物。
【化７】
0003763403.tif 000004
（式中、Ｒ1、Ｒ2、Ｒ3は水素原子、フッ素原子、又は炭素数１〜２０の直鎖状、分岐状もしくは環状のアルキル基又はフッ素化されたアルキル基である。Ｒ4は下記式
【化８】
0003763403.tif 000005
から選ばれる基である。Ｒ5a、Ｒ5b、Ｒ5c及びＲ5dは水素原子、フッ素原子、メチル基、フッ素化されたメチル基であり、かつＲ5a、Ｒ5bの少なくとも一方、およびＲ5c、Ｒ5dの少なくとも一方にトリフルオロメチル基を含有する。Ｒ6a、Ｒ6bは水素原子、メチル基、フッ素化されたメチル基である。）
（３）  式（１ａ）の繰り返し単位において、Ｒ3が炭素数１〜８の直鎖状、分岐状もしくは環状のフッ素化されたアルキル基であることを特徴とする（１）又は（２）に記載の高分子化合物。
（４）  Ｒ3がトリフルオロメチル基であることを特徴とする（３）記載の高分子化合物。
（５）（１）乃至（４）のいずれか１項に記載の高分子化合物を含むことを特徴とするレジスト材料。
【００１０】
（６）（Ａ）（１）乃至（４）のいずれか１項に記載の高分子化合物、（Ｂ）有機溶剤、（Ｃ）酸発生剤  を含有することを特徴とする化学増幅ポジ型レジスト材料。
（７）更に塩基性化合物を含有する（６）記載のレジスト材料。
（８）更に溶解阻止剤を含有する（６）又は（７）記載のレジスト材料。
【００１１】
（９）  （i）（５）乃至（８）のいずれか１項に記載のレジスト材料を基板上に塗布する工程と、（ii）次いで加熱処理後、フォトマスクを介して波長１００〜１８０ｎｍ帯又は１〜３０ｎｍ帯の高エネルギー線で露光する工程と、（iii）必要に応じて加熱処理した後、現像液を用いて現像する工程とを含むことを特徴とするパターン形成方法。
（１０）前記高エネルギー線がＦ2レーザー、Ａｒ2レーザー、又は軟Ｘ線であることを特徴とする（９）記載のパターン形成方法。
【００１２】
すなわち、本発明者らの検討によれば、１５７ｎｍ付近の透過率を向上させる方法としては、カルボニル基や炭素−炭素間二重結合の数の低減化も一つの方法と考えられるが、ベースポリマー中へのフッ素原子の導入も透過率向上に大きく寄与することがわかっている。実際、最近になってα位にＣＦ3を含有した酸不安定性のアクリル酸エステルと含フッ素スチレンを共重合させたレジスト樹脂が新しいプラットフォームとして提案されている（SPIE-The International Society for Optical Engineering 2001）。
【００１３】
しかしながら、従来のα位にＣＦ3を含有した酸不安定性のアクリル酸エステルはtert−ブチル基などの脂肪族系官能基を導入していることから、その構成単位における耐ドライエッチング性が不十分であり、その結果、高分子全体の耐ドライエッチング性も十分でない欠点を有している。そこでアクリル酸エステルの側鎖に特定の含フッ素環状化合物を導入させ、かつ環状構造として芳香族を含有した含フッ素スチレン、さらに該含フッ素スチレンに酸不安定基を導入させた成分を必須として共重合することで高い透明性と高い耐ドライエッチング性を兼ね備えたレジストとなることを見出し、本発明を完成させたものである。
【００１４】
【発明の実施の形態】
以下、本発明につき更に詳しく説明する。本発明の高分子化合物は、一般式（１ａ）、（１ｂ）及び（１ｃ）の繰り返し単位を含有するものである。（１ａ）は透明性と耐ドライエッチング性を両立するために特定の含フッ素環状構造を導入したものである。例えば、非フッ素系の環状構造を有する化合物と比較すると耐ドライエッチング性を維持したまま透明性を著しく増加させる効果がある。また、（１ｂ）、（１ｃ）は透明性、耐ドライエッチング性をかねそなえた酸不安定基、密着性基を有する繰り返し単位として働く。すなわち、特定の含フッ素スチレン構造を必要とする。
【００１５】
一般式（１ａ）、（１ｂ）及び（１ｃ）において、Ｒ1、Ｒ2、Ｒ3は水素原子、フッ素原子、又は炭素数１〜２０の直鎖状、分岐状もしくは環状のアルキル基又はフッ素化されたアルキル基である。Ｒ4は前述したものから選ばれる基を表し、Ｒ5a、Ｒ5b、Ｒ5c及びＲ5dは水素原子、フッ素原子、メチル基、フッ素化されたメチル基であり、かつＲ5a、Ｒ5bの少なくとも一方、およびＲ5c、Ｒ5dの少なくとも一方にトリフルオロメチル基を含有する。Ｒ6a、Ｒ6bは水素原子、メチル基またはフッ素化されたメチル基である。
【００１６】
この場合、炭素数１〜２０の直鎖状、分岐状もしくは環状のアルキル基としては、メチル基、エチル基、プロピル基、イソプロピル基、ｎ−プロピル基、ｓｅｃ−ブチル基、ｔｅｒｔ−ブチル基、シクロペンチル基、シクロヘキシル基、２−エチルへキシル基、ｎ−オクチル基等が例示でき、特に炭素数１〜１２、とりわけ炭素数１〜１０のものが好ましい。なお、フッ素化されたアルキル基は、上記アルキル基の水素原子の一部又は全部がフッ素原子で置換されたものであり、トリフルオロメチル基、２，２，２−トリフルオロエチル基、３，３，３−トリフルオロプロピル基、１，１，１，３，３，３−ヘキサフルオロイソプロピル基、１，１，２，２，３，３，３−ヘプタフルオロプロピル基、２，２，３，３，４，４，５，５−オクタフルオロペンチル基等が挙げられる。
【００１７】
次に、Ｒ4で表される基について説明する。本発明によると、高分子化合物の透明性、耐ドライエッチング性、及びレジスト感度を両立させるために、Ｒ4を酸によって分解する基（酸不安定基）として用いる必要がある。その酸不安定基としては種々選定されるが、特に下記一般式（２）〜（４）で示される基であることが好ましい。
【００１８】
【化９】
0003763403.tif 000006
【００１９】
式中、Ｒ7、Ｒ10は炭素数１〜２０の直鎖状、分岐状もしくは環状のアルキル基等の一価炭化水素基であり、Ｒ8、Ｒ9は水素原子、又は炭素数１〜２０の直鎖状、分岐状もしくは環状のアルキル基である。Ｒ11〜Ｒ13は、炭素数１〜２０の直鎖状、分岐状もしくは環状のアルキル基等の一価炭化水素基であり、一部の水素がフッ素で置換されていてもよい。Ｒ7〜Ｒ13は、酸素、硫黄、窒素、フッ素等のヘテロ原子を含んでもよい。Ｒ8とＲ9、Ｒ8とＲ10、Ｒ9とＲ10、Ｒ11とＲ12、Ｒ11とＲ13、Ｒ12とＲ13はそれぞれ結合して環を形成してもよい。またｇは０以上６以下である。
【００２０】
より好ましくは次の通りである。一般式（２）において、Ｒ7は炭素数４〜２０、好ましくは４〜１５の三級アルキル基を示し、一般式（２）の具体例としては、ｔｅｒｔ−ブトキシカルボニル基、ｔｅｒｔ−ブトキシカルボニルメチル基、ｔｅｒｔ−アミロキシカルボニル基、ｔｅｒｔ−アミロキシカルボニルメチル基、１，１−ジエチルプロピルオキシカルボニル基、１，１−ジエチルプロピルオキシカルボニルメチル基、１−エチルシクロペンチルオキシカルボニル基、１−エチルシクロペンチルオキシカルボニルメチル基、１−エチル−２−シクロペンテニルオキシカルボニル基、１−エチル−２−シクロペンテニルオキシカルボニルメチル基、１−エトキシエトキシカルボニルメチル基、２−テトラヒドロピラニルオキシカルボニルメチル基、２−テトラヒドロフラニルオキシカルボニル
メチル基等が例示できる。
【００２１】
一般式（３）において、Ｒ8、Ｒ9は水素原子又は炭素数１〜１８、好ましくは１〜１０の直鎖状、分岐状又は環状のアルキル基を示し、具体的にはメチル基、エチル基、ｎ−プロピル基、イソプロピル基、ｎ−ブチル基、ｓｅｃ−ブチル基、ｔｅｒｔ−ブチル基、シクロペンチル基、シクロヘキシル基、２−エチルシクロヘキシル基、ｎ−オクチル基等を例示できる。Ｒ10は炭素数１〜２０、好ましくは１〜１０の酸素原子等のヘテロ原子を含んでもよい一価炭化水素基を示し、直鎖状、分岐状、環状のアルキル基、これらの水素原子の一部が水酸基、アルコキシ基、オキソ基、アミノ基、アルキルアミノ基に置換されたものを挙げることができる。
【００２２】
一般式（３）で示される置換基の具体例としては、下記一般式に示すようなものが挙げられる。すなわち、環状のものとしては、テトラヒドロフラン−２−イル基、２−メチルテトラヒドロフラン−２−イル基、テトラヒドロピラン−２−イル基、２−メチルテトラヒドロピラン−２−イル基、直鎖状又は分岐状のものとしては具体的に下記の基が例示できる。このうち、エトキシエチル基、ブトキシエチル基、エトキシプロピル基が好ましい。
【００２３】
【化１０】
0003763403.tif 000007
【００２４】
一般式（４）に示される三級アルキル基としては、ｔｅｒｔ−ブチル基、トリエチルカルビル基、１−エチルノルボルニル基、１−メチルシクロヘキシル基、１−エチルシクロペンチル基、２−（２−メチル）アダマンチル基、２−（２−エチル）アダマンチル基、ｔｅｒｔ−アミル基、１，１，１，３，３，３−ヘキサフルオロ−２−メチル−イソプロピル基、１，１，１，３，３，３−ヘキサフルオロ−２−シクロヘキシル−イソプロピル基等を挙げることができる他、下記に示す基を具体的に挙げることができる。
【００２５】
【化１１】
0003763403.tif 000008
【００２６】
式中、Ｒ12は炭素数１〜６の直鎖状、分岐状又は環状のアルキル基、Ｒ13は炭素数２〜６の直鎖状、分岐状又は環状のアルキル基、Ｒ14及びＲ15は水素原子、炭素数１〜６のヘテロ原子を含んでもよい一価炭化水素基、又は炭素数１〜６のヘテロ原子を介してもよい一価炭化水素基を示す。この場合、ヘテロ原子としては、酸素原子、硫黄原子、窒素原子を挙げることができ、−ＯＨ、−ＯＲ16、−Ｏ−、−Ｓ−、−Ｓ（＝Ｏ）−、−ＮＨ2、−ＮＨＲ16、−Ｎ（Ｒ16）2、−ＮＨ−、−ＮＲ16−などの形態で含有又は介在することができる。Ｒ16は炭素数１〜１０の直鎖状、分岐状又は環状のアルキル基を示す。
【００２７】
Ｒ12の具体例としてはメチル基、エチル基、プロピル基、イソプロピル基、ｎ−ブチル基、ｓｅｃ−ブチル基、ｎ−ペンチル基、ｎ−ヘキシル基、シクロプロピル基、シクロプロピルメチル基、シクロブチル基、シクロペンチル基、シクロヘキシル基等を例示できる。Ｒ13の具体例としては、エチル基、プロピル基、イソプロピル基、ｎ−ブチル基、ｓｅｃ−ブチル基、ｎ−ペンチル基、ｎ−ヘキシル基、シクロプロピル基、シクロプロピルメチル基、シクロブチル基、シクロペンチル基、シクロヘキシル基等を例示できる。Ｒ14、Ｒ15としては、水素原子の他には直鎖状、分岐状、環状のアルキル基、ヒドロキシアルキル基、アルコキシアルキル基、アルコキシ基等が用いられ、その具体例としては、メチル基、ヒドロキシメチル基、エチル基、ヒドロキシエチル基、プロピル基、イソプロピル基、ｎ−ブチル基、ｓｅｃ−ブチル基、ｎ−ペンチル基、ｎ−ヘキシル基、メトキシ基、メトキシメトキシ基、エトキシ基、ｔｅｒｔ−ブトキシ基等を例示できる。
【００２８】
次に、Ｒ4で表される基を密着性基とする場合について説明する。その密着性基としては種々選定されるが、特に下記式で示される基であることが好ましい。
【００２９】
【化１２】
0003763403.tif 000009
【００３０】
なお、本発明の高分子化合物は、上記の密着性基をＲ4に導入する場合にかなりの密着性が得られるが、更に密着性を向上させる点から下式に示すモノマーを共重合させることができる。
【００３１】
【化１３】
0003763403.tif 000010
【００３２】
ここで、Ｒ24は炭素数１〜１０の直鎖状、分岐状又は環状のアルキル基を示し、０≦ｈ≦４である。
【００３３】
一般式（１ａ）、（１ｂ）、（１ｃ）におけるａ、ｂ、ｃ成分組成比、０＜ａ＜１、０＜ｂ＜１、０＜ｃ＜１であり、０＜ａ＋ｂ＋ｃ≦１であるが、０．１＜ａ／（ａ＋ｂ＋ｃ）＜０．５、０＜ｂ／（ａ＋ｂ＋ｃ）＜０．４、０．３＜ｃ／（ａ＋ｂ＋ｃ）＜０．７であることが望ましい。
【００３４】
なお、ａ＋ｂ＋ｃは、０．６〜１、好ましくは０．７〜１であることが望ましく、この場合、ａ＋ｂ＋ｃ＜１であるとき、単位（１ａ）、（１ｂ）、（１ｃ）以外の単位としては、上記密着性向上モノマーに由来する単位やその他の共重合可能な単位を導入することができ、例えばこの単位を（Ｑ）hとすると、（ａ＋ｂ＋ｃ）／（ａ＋ｂ＋ｃ＋ｈ）は０．６〜１、好ましくは０．７〜１、ｈ／（ａ＋ｂ＋ｃ＋ｈ）は０．４〜０、好ましくは０．３〜０で、ａ＋ｂ＋ｃ＋ｈ＝１とすることができる。ここで、（１ａ）、（１ｂ）、（１ｃ）以外に使用できる共重合成分としては、上記密着性向上モノマーとして具体的に例示したものの他、種々のアクリル酸、メタクリル酸、α位にトリフルオロメチル基を含有したアクリル酸、さらにはこれらのエステル化物として、アクリル酸エステル、メタクリル酸エステル及びフッ素化されたアクリル酸エステルやメタクリル酸エステルが好適に採用される。これらの使用目的は種々考えられるが、溶解速度制御、密着性、表面親水化などが挙げられる。
【００３５】
本発明の高分子化合物を合成する場合、一般式（１ａ）、（１ｂ）、（１ｃ）で表される単位を形成するモノマー及び必要により上記密着性向上モノマーを溶媒に溶解させ、触媒を添加して、場合によっては加熱又は冷却しながら重合反応を行う。重合反応は開始剤（又は触媒）の種類、開始の方法（光、熱、放射線、プラズマ等）、重合条件（温度、圧力、濃度、溶媒、添加物）等によっても支配される。本発明の高分子化合物の重合においては、ＡＩＢＮ等のラジカルによって重合が開始されるラジカル共重合、アルキルリチウム等の触媒を用いたアニオン重合、カチオン重合等が一般的である。これらの重合はその常法に従って行うことができる。
【００３６】
ラジカル重合開始剤としては特に限定されるものではないが、例として２，２'−アゾビス（４−メトキシ−２，４−ジメチルバレロニトリル）、２，２'−アゾビス（２，４−ジメチルバレロニトリル）、２，２'−アゾビスイソブチロニトリル、２，２'−アゾビス（２，４，４−トリメチルペンタン）等のアゾ系化合物、ｔｅｒｔ−ブチルパーオキシピバレート、ラウロイルパーオキサイド、ベンゾイルパーオキサイド、ｔｅｒｔ−ブチルパーオキシラウレート等の過酸化物系化合物、また水溶性開始剤としては過硫酸カリウムのような過硫酸塩、更には過硫酸カリウムや過酸化水素等の過酸化物と亜硫酸ナトリウムのような還元剤の組み合わせからなるレドックス系開始剤が例示される。重合開始剤の使用量は、種類、重合反応条件等に応じて適宜変更可能であるが、通常は重合させるべき単量体全量に対して０．００１〜５重量％、特に０．０１〜２重量％が採用される。
【００３７】
また、重合反応においては重合溶媒を用いてもよい。重合溶媒としては重合反応を阻害しないものが好ましく、代表的なものとしては、酢酸エチル、酢酸ｎ−ブチル等のエステル類、アセトン、メチルエチルケトン、メチルイソブチルケトン等のケトン類、トルエン、キシレン、シクロヘキサン等の脂肪族又は芳香族炭化水素類、イソプロピルアルコール、エチレングリコールモノメチルエーテル等のアルコール類、ジエチルエーテル、ジオキサン、テトラヒドロフラン等のエーテル系溶剤が使用できる。これらの溶剤は単独でもあるいは２種以上を混合しても使用できる。またドデシルメルカプタンのような公知の分子量調整剤を併用してもよい。
【００３８】
重合反応の反応温度は重合開始剤の種類あるいは溶媒の沸点により適宜変更され、通常は２０〜２００℃が好ましく、特に５０〜１４０℃が好ましい。かかる重合反応に用いる反応容器は特に限定されない。
【００３９】
このようにして得られる本発明にかかる重合体の溶液又は分散液から、媒質である有機溶媒又は水を除去する方法としては、公知の方法のいずれも利用できるが、例を挙げれば再沈澱濾過又は減圧下での加熱留出等の方法がある。
【００４０】
上記高分子化合物の重量平均分子量は１，０００〜１，０００，０００、特に２，０００〜１００，０００とすることが望ましい。
【００４１】
なお、本発明の高分子化合物は、レジスト材料、特に化学増幅型、とりわけ化学増幅ポジ型レジスト材料のベース樹脂として使用することができるが、膜の力学物性、熱的物性、アルカリ可溶性、その他の物性を変える目的で他の高分子化合物を混合することもできる。その際、混合する高分子化合物の範囲は特に限定されないが、レジスト用の公知の高分子化合物等と任意の範囲で混合することができる。
【００４２】
本発明のレジスト材料は、本発明の高分子化合物をベース樹脂とする以外は公知の成分を用いて調製し得るが、特に化学増幅ポジ型レジスト材料は、（Ａ）上記高分子化合物（ベース樹脂）、（Ｂ）有機溶剤、（Ｃ）酸発生剤を含有することが好ましい。この場合、これらレジスト材料に、更に（Ｄ）塩基性化合物、（Ｅ）溶解阻止剤を配合してもよい。
【００４３】
本発明で使用される（Ｂ）成分の有機溶剤としては、ベース樹脂、酸発生剤、その他の添加剤等が溶解可能であればいずれでもよい。このような有機溶剤としては、例えばシクロヘキサノン、メチル−２−ｎ−アミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類が挙げられる。
【００４４】
また、フッ素化された有機溶媒も用いることができる。具体的に例示すると、２−フルオロアニソール、３−フルオロアニソール、４−フルオロアニソール、２，３−ジフルオロアニソール、２，４−ジフルオロアニソール、２，５−ジフルオロアニソール、５，８−ジフルオロ−１，４−ベンゾジオキサン、２，３−ジフルオロベンジルアルコール、１，３−ジフルオロ−２−プロパノール、２'、４'−ジフルオロプロピオフェノン、２，４−ジフルオロトルエン、トリフルオロアセトアルデヒドエチルヘミアセタール、トリフルオロアセトアミド、トリフルオロエタノール、２，２，２−トリフルオロエチルブチレート、エチルヘプタフルオロブチレート、エチルヘプタフルオロブチルアセテート、エチルヘキサフルオログルタリルメチル、エチル−３−ヒドロキシ−４，４，４−トリフルオロブチレート、エチル−２−メチル−４，４，４−トリフルオロアセトアセテート、エチルペンタフルオロベンゾエート、エチルペンタフルオロプロピオネート、エチルペンタフルオロプロピニルアセテート、エチルパーフルオロオクタノエート、エチル−４，４，４−トリフルオロアセトアセテート、エチル−４，４，４−トリフルオロブチレート、エチル−４，４，４−トリフルオロクロトネート、エチルトリフルオロスルホネート、エチル−３−（トリフルオロメチル）ブチレート、エチルトリフルオロピルベート、ｓｅｃ−エチルトリフルオロアセテート、フルオロシクロヘキサン、２，２，３，３，４，４，４−ヘプタフルオロ−１−ブタノール、１，１，１，２，２，３，３−ヘプタフルオロ−７，７−ジメチル−４，６−オクタンジオン、１，１，１，３，５，５，５−ヘプタフルオロペンタン−２，４−ジオン、３，３，４，４，５，５，５−ヘプタフルオロ−２−ペンタノール、３，３，４，４，５，５，５−ヘプタフルオロ−２−ペンタノン、イソプロピル４，４，４−トリフルオロアセトアセテート、メチルパーフルオロデナノエート、メチルパーフルオロ（２−メチル−３−オキサヘキサノエート）、メチルパーフルオロノナノエート、メチルパーフルオロオクタノエート、メチル−２，３，３，３−テトラフルオロプロピオネート、メチルトリフルオロアセトアセテート、メチルトリフルオロアセトアセテート、１，１，１，２，２，６，６，６−オクタフルオロ−２，４−ヘキサンジオン、２，２，３，３，４，４，５，５−オクタフルオロ−１−ペンタノール、１Ｈ，１Ｈ，２Ｈ，２Ｈ−パーフルオロ−１−デカノール、パーフルオロ（２，５−ジメチル−３，６−ジオキサンアニオニック）酸メチルエステル、２Ｈ−パーフルオロ−５−メチル−３，６−ジオキサノナン、１Ｈ，１Ｈ，２Ｈ，３Ｈ，３Ｈ−パーフルオロノナン−１，２−ジオール、１Ｈ，１Ｈ，９Ｈ−パーフルオロ−１−ノナノール、１Ｈ，１Ｈ−パーフルオロオクタノール、１Ｈ，１Ｈ，２Ｈ，２Ｈ−パーフルオロオクタノール、２Ｈ−パーフルオロ−５，８，１１，１４−テトラメチル−３，６，９，１２，１５−ペンタオキサオクタデカン、パーフルオロトリブチルアミン、パーフルオロトリヘキシルアミン、パーフルオロ−２，５，８−トリメチル−３，６，９−トリオキサドデカン酸メチルエステル、パーフルオロトリペンチ���アミン、パーフルオロトリプロピルアミン、１Ｈ，１Ｈ，２Ｈ，３Ｈ，３Ｈ−パーフルオロウンデカン−１，２−ジオール、トリフルオロブタノール、１，１，１−トリフルオロ−５−メチル−２，４−ヘキサンジオン、１，１，１−トリフルオロ−２−プロパノール、３，３，３−トリフルオロ−１−プロパノール、１，１，１−トリフルオロ−２−プロピルアセテート、パーフルオロ（ブチルテトラヒドロフラン）、パーフルオロデカリン、パーフルオロ（１，２−ジメチルシクロヘキサン）、パーフルオロ（１，３−ジメチルシクロヘキサン）、プロピレングリコールトリフルオロメチルエーテルアセテート、プロピレングリコールメチルエーテルトリフルオロメチルアセテート、トリフルオロメチル酢酸ブチル、３−トリフルオロメトキシプロピオン酸メチル、パーフルオロシクロヘキサノン、プロピレングリコールトリフルオロメチルエーテル、トリフルオロ酢酸ブチル、１，１，１−トリフルオロ−５，５−ジメチル−２，４−ヘキサンジオン等が挙げられる。
【００４５】
これらの溶媒は１種を単独で又は２種以上を混合して使用することもできるが、これらに限定されるものではない。本発明では、これらの有機溶剤の中でもレジスト成分中の酸発生剤の溶解性が最も優れているジエチレングリコールジメチルエーテルや１−エトキシ−２プロパノールの他、安全溶剤であるプロピレングリコールモノメチルアセテート及びその混合溶剤が好ましく使用される。
【００４６】
上記溶媒の配合量が、ベース樹脂１００部（重量部、以下同じ）に対し２００〜１０，０００部、特に３００〜５，０００部とすることが好ましい。
【００４７】
（Ｃ）成分の酸発生剤としては、下記一般式（５）のオニウム塩、式（６）のジアゾメタン誘導体、式（７）のグリオキシム誘導体、β−ケトスルホン酸誘導体、ジスルホン誘導体、ニトロベンジルスルホネート誘導体、スルホン酸エステル誘導体、イミドイルスルホネート誘導体等が挙げられる。
【００４８】
酸発生剤として用いられるオニウム塩の一般式は下記式（５）で示される。
（Ｒ18）zＭ+Ｋ-    （５）
（式中、Ｒ18はそれぞれ炭素数１〜１２の直鎖状、分岐状又は環状のアルキル基、炭素数６〜２０のアリール基、又は炭素数７〜１２のアラルキル基を示し、Ｍ+はヨードニウム又はスルホニウムを表し、Ｋ-は非求核性対向イオンを表し、ｚは２又は３である。）
【００４９】
Ｒ18のアルキル基としては、メチル基、エチル基、プロピル基、ブチル基、ペンチル基、２−オキソシクロペンチル基、ノルボルニル基、アダマンチル基等が挙げられる。アリール基としては、フェニル基、ｐ−メトキシフェニル基、ｍ−メトキシフェニル基、ｏ−メトキシフェニル基、エトキシフェニル基、ｐ−ｔｅｒｔ−ブトキシフェニル基、ｍ−ｔｅｒｔ−ブトキシフェニル基等のアルコキシフェニル基、２−メチルフェニル基、３−メチルフェニル基、４−メチルフェニル基、エチルフェニル基、４−ｔｅｒｔ−ブチルフェニル基、４−ブチルフェニル基、ジメチルフェニル基等のアルキルフェニル基等が挙げられる。
【００５０】
アラルキル基としてはベンジル基、フェネチル基等が挙げられる。Ｋ-の非求核性対向イオンとしては塩化物イオン、臭化物イオン等のハライドイオン、トリフレート、１，１，１−トリフルオロエタンスルホネート、ノナフルオロブタンスルホネート等のフルオロアルキルスルホネート、トシレート、ベンゼンスルホネート、４−フルオロベンゼンスルホネート、１，２，３，４，５−ペンタフルオロベンゼンスルホネート等のアリールスルホネート、メシレート、ブタンスルホネート等のアルキルスルホネートが挙げられる。
【００５１】
オニウム塩の具体例としては、トリフルオロメタンスルホン酸ジフェニルヨードニウム、トリフルオロメタンスルホン酸（ｐ−ｔｅｒｔ−ブトキシフェニル）フェニルヨードニウム、ｐ−トルエンスルホン酸ジフェニルヨードニウム、ｐ−トルエンスルホン酸（ｐ−ｔｅｒｔ−ブトキシフェニル）フェニルヨードニウム、トリフルオロメタンスルホン酸トリフェニルスルホニウム、トリフルオロメタンスルホン酸（ｐ−ｔｅｒｔ−ブトキシフェニル）ジフェニルスルホニウム、トリフルオロメタンスルホン酸ビス（ｐ−ｔｅｒｔ−ブトキシフェニル）フェニルスルホニウム、トリフルオロメタンスルホン酸トリス（ｐ−ｔｅｒｔ−ブトキシフェニル）スルホニウム、ｐ−トルエンスルホン酸トリフェニルスルホニウム、ｐ−トルエンスルホン酸（ｐ−ｔｅｒｔ−ブトキシフェニル）ジフェニルスルホニウム、ｐ−トルエンスルホン酸ビス（ｐ−ｔｅｒｔ−ブトキシフェニル）フェニルスルホニウム、ｐ−トルエンスルホン酸トリス（ｐ−ｔｅｒｔ−ブトキシフェニル）スルホニウム、ノナフルオロブタンスルホン酸トリフェニルスルホニウム、ブタンスルホン酸トリフェニルスルホニウム、トリフルオロメタンスルホン酸トリメチルスルホニウム、ｐ−トルエンスルホン酸トリメチルスルホニウム、トリフルオロメタンスルホン酸シクロヘキシルメチル（２−オキソシクロヘキシル）スルホニウム、ｐ−トルエンスルホン酸シクロヘキシルメチル（２−オキソシクロヘキシル）スルホニウム、トリフルオロメタンスルホン酸ジメチルフェニルスルホニウム、ｐ−トルエンスルホン酸ジメチルフェニルスルホニウム、トリフルオロメタンスルホン酸ジシクロヘキシルフェニルスルホニウム、ｐ−トルエンスルホン酸ジシクロヘキシルフェニルスルホニウム、トリフルオロメタンスルホン酸トリナフチルスルホニウム、トリフルオロメタンスルホン酸シクロヘキシルメチル（２−オキソシクロヘキシル）スルホニウム、トリフルオロメタンスルホン酸（２−ノルボニル）メチル（２−オキソシクロヘキシル）スルホニウム、エチレンビス［メチル（２−オキソシクロペンチル）スルホニウムトリフルオロメタンスルホナ−ト］、１，２'−ナフチルカルボニルメチルテトラヒドロチオフェニウムトリフレート等が挙げられる。
【００５２】
次に、ジアゾメタン誘導体は下記式（６）で示される。
【００５３】
【化１４】
0003763403.tif 000011
【００５４】
（式中、Ｒ19、Ｒ20は炭素数１〜１２の直鎖状、分岐状又は環状のアルキル基又はハロゲン化アルキル基、炭素数６〜１２のアリール基、又はハロゲン化アリール基又は炭素数７〜１２のアラルキル基を示す。）
【００５５】
Ｒ19、Ｒ20のアルキル基としてはメチル基、エチル基、プロピル基、ブチル基、アミル基、シクロペンチル基、シクロヘキシル基、ノルボルニル基、アダマンチル基等が挙げられる。ハロゲン化アルキル基としてはトリフルオロメチル基、２，２，２−トリフルオロエチル基、２，２，２−トリクロロエチル基、ノナフルオロブチル基等が挙げられる。
【００５６】
アリール基としてはフェニル基、ｐ−メトキシフェニル基、ｍ−メトキシフェニル基、ｏ−メトキシフェニル基、エトキシフェニル基、ｐ−ｔｅｒｔ−ブトキシフェニル基、ｍ−ｔｅｒｔ−ブトキシフェニル基等のアルコキシフェニル基、２−メチルフェニル基、３−メチルフェニル基、４−メチルフェニル基、エチルフェニル基、４−ｔｅｒｔ−ブチルフェニル基、４−ブチルフェニル基、ジメチルフェニル基等のアルキルフェニル基が挙げられる。ハロゲン化アリール基としてはフルオロフェニル基、クロロフェニル基、１，２，３，４，５−ペンタフルオロフェニル基等が挙げられる。アラルキル基としてはベンジル基、フェネチル基等が挙げられる。
【００５７】
ジアゾメタン誘導体の具体例としては、ビス（ベンゼンスルホニル）ジアゾメタン、ビス（ｐ−トルエンスルホニル）ジアゾメタン、ビス（キシレンスルホニル）ジアゾメタン、ビス（シクロヘキシルスルホニル）ジアゾメタン、ビス（シクロペンチルスルホニル）ジアゾメタン、ビス（ｎ−ブチルスルホニル）ジアゾメタン、ビス（イソブチルスルホニル）ジアゾメタン、ビス（ｓｅｃ−ブチルスルホニル）ジアゾメタン、ビス（ｎ−プロピルスルホニル）ジアゾメタン、ビス（イソプロピルスルホニル）ジアゾメタン、ビス（ｔｅｒｔ−ブチルスルホニル）ジアゾメタン、ビス（ｎ−アミルスルホニル）ジアゾメタン、ビス（イソアミルスルホニル）ジアゾメタン、ビス（ｓｅｃ−アミルスルホニル）ジアゾメタン、ビス（ｔｅｒｔ−アミルスルホニル）ジアゾメタン、１−シクロヘキシルスルホニル−１−（ｔｅｒｔ−ブチルスルホニル）ジアゾメタン、１−シクロヘキシルスルホニル−１−（ｔｅｒｔ−アミルスルホニル）ジアゾメタン、１−ｔｅｒｔ−アミルスルホニル−１−（ｔｅｒｔ−ブチルスルホニル）ジアゾメタン等が挙げられる。
【００５８】
また、グリオキシム誘導体は下記式（７）で示される。
【００５９】
【化１５】
0003763403.tif 000012
【００６０】
（式中、Ｒ21〜Ｒ23は炭素数１〜１２の直鎖状、分岐状又は環状のアルキル基又はハロゲン化アルキル基、炭素数６〜１２のアリール基又はハロゲン化アリール基、又は炭素数７〜１２のアラルキル基を示す。Ｒ22、Ｒ33は互いに結合して環状構造を形成してもよく、環状構造を形成する場合、Ｒ22、Ｒ23はそれぞれ炭素数１〜６の直鎖状もしくは分岐状のアルキレン基を示す。）
【００６１】
Ｒ21〜Ｒ23のアルキル基、ハロゲン化アルキル基、アリール基、ハロゲン化アリール基、アラルキル基としては、Ｒ19、Ｒ20で説明したものと同様の基が挙げられる。なお、Ｒ22、Ｒ23のアルキレン基としてはメチレン基、エチレン基、プロピレン基、ブチレン基、ヘキシレン基等が挙げられる。
【００６２】
グリオキシム誘導体の具体例としては、ビス−Ｏ−（ｐ−トルエンスルホニル）−α−ジメチルグリオキシム、ビス−Ｏ−（ｐ−トルエンスルホニル）−α−ジフェニルグリオキシム、ビス−Ｏ−（ｐ−トルエンスルホニル）−α−ジシクロヘキシルグリオキシム、ビス−Ｏ−（ｐ−トルエンスルホニル）−２，３−ペンタンジオングリオキシム、ビス−Ｏ−（ｐ−トルエンスルホニル）−２−メチル−３，４−ペンタンジオングリオキシム、ビス−Ｏ−（ｎ−ブタンスルホニル）−α−ジメチルグリオキシム、ビス−Ｏ−（ｎ−ブタンスルホニル）−α−ジフェニルグリオキシム、ビス−Ｏ−（ｎ−ブタンスルホニル）−α−ジシクロヘキシルグリオキシム、ビス−Ｏ−（ｎ−ブタンスルホニル）−２，３−ペンタンジオングリオキシム、ビス−Ｏ−（ｎ−ブタンスルホニル）−２−メチル−３，４−ペンタンジオングリオキシム、ビス−Ｏ−（メタンスルホニル）−α−ジメチルグリオキシム、ビス−Ｏ−（トリフルオロメタンスルホニル）−α−ジメチルグリオキシム、ビス−Ｏ−（１，１，１−トリフルオロエタンスルホニル）−α−ジメチルグリオキシム、ビス−Ｏ−（ｔｅｒｔ−ブタンスルホニル）−α−ジメチルグリオキシム、ビス−Ｏ−（パーフルオロオクタンスルホニル）−α−ジメチルグリオキシム、ビス−Ｏ−（シクロヘキサンスルホニル）−α−ジメチルグリオキシム、ビス−Ｏ−（ベンゼンスルホニル）−α−ジメチルグリオキシム、ビス−Ｏ−（ｐ−フルオロベンゼンスルホニル）−α−ジメチルグリオキシム、ビス−Ｏ−（ｐ−ｔｅｒｔ−ブチルベンゼンスルホニル）−α−ジメチルグリオキシム、ビス−Ｏ−（キシレンスルホニル）−α−ジメチルグリオキシム、ビス−Ｏ−（カンファースルホニル）−α−ジメチルグリオキシム等が挙げられる。
【００６３】
その他に用いられる酸発生剤としては、例えば、２−シクロヘキシルカルボニル−２−（ｐ−トルエンスルホニル）プロパン、２−イソプロピルカルボニル−２−（ｐ−トルエンスルホニル）プロパン等のβ−ケトスルホン誘導体、ジフェニルジスルホン、ジシクロヘキシルジスルホン等のジスルホン誘導体、ｐ−トルエンスルホン酸２，６−ジニトロベンジル、ｐ−トルエンスルホン酸２，４−ジニトロベンジル等のニトロベンジルスルホネート誘導体、１，２，３−トリス（メタンスルホニルオキシ）ベンゼン、１，２，３−トリス（トリフルオロメタンスルホニルオキシ）ベンゼン、１，２，３−トリス（ｐ−トルエンスルホニルオキシ）ベンゼン等のスルホン酸エステル誘導体、フタルイミド−イル−トリフレート、フタルイミド−イル−トシレート、５−ノルボルネン−２，３−ジカルボキシイミド−イル−トリフレート、５−ノルボルネン−２，３−ジカルボキシイミド−イル−トシレート、５−ノルボルネン−２，３−ジカルボキシイミド−イル−ｎ−ブチルトリフレスルホネート等のイミドイルスルホネート誘導体等が挙げられる。
【００６４】
以上記載した酸発生剤のうち、トリフルオロメタンスルホン酸トリフェニルスルホニウム、トリフルオロメタンスルホン酸（ｐ−ｔｅｒｔ−ブトキシフェニル）ジフェニルスルホニウム、トリフルオロメタンスルホン酸トリス（ｐ−ｔｅｒｔ−ブトキシフェニル）スルホニウム、ｐ−トルエンスルホン酸トリフェニルスルホニウム、ｐ−トルエンスルホン酸（ｐ−ｔｅｒｔ−ブトキシフェニル）ジフェニルスルホニウム、ｐ−トルエンスルホン酸トリス（ｐ−ｔｅｒｔ−ブトキシフェニル）スルホニウム、トリフルオロメタンスルホン酸トリナフチルスルホニウム、トリフルオロメタンスルホン酸シクロヘキシルメチル（２−オキソシクロヘキシル）スルホニウム、トリフルオロメタンスルホン酸（２−ノルボニル）メチル（２−オキソシクロヘキシル）スルホニウム、１，２'−ナフチルカルボニルメチルテトラヒドロチオフェニウムトリフレート等のオニウム塩、ビス（ベンゼンスルホニル）ジアゾメタン、ビス（ｐ−トルエンスルホニル）ジアゾメタン、ビス（シクロヘキシルスルホニル）ジアゾメタン、ビス（ｎ−ブチルスルホニル）ジアゾメタン、ビス（イソブチルスルホニル）ジアゾメタン、ビス（ｓｅｃ−ブチルスルホニル）ジアゾメタン、ビス（ｎ−プロピルスルホニル）ジアゾメタン、ビス（イソプロピルスルホニル）ジアゾメタン、ビス（ｔｅｒｔ−ブチルスルホニル）ジアゾメタン等のジアゾメタン誘導体、ビス−Ｏ−（ｐ−トルエンスルホニル）−α−ジメチルグリオキシム、ビス−Ｏ−（ｎ−ブタンスルホニル）−α−ジメチルグリオキシム等のグリオキシム誘導体が好ましく用いられる。なお、上記酸発生剤は１種を単独で又は２種以上を組み合わせて用いることができる。オニウム塩は矩形性向上効果に優れ、ジアゾメタン誘導体及びグリオキシム誘導体は定在波低減効果に優れるため、両者を組み合わせることによりプロファイルの微調整を行うことが可能である。
【００６５】
酸発生剤の添加量は、ベース樹脂１００部に対して０．２〜１５部が好ましく、０．２部より少ないと露光時の酸発生量が少なく、感度及び解像性が悪い場合があり、１５部より多いと透明性が低くなり解像性が低下する場合がある。
【００６６】
（Ｄ）成分の塩基性化合物は、酸発生剤より発生する酸がレジスト膜中に拡散する際の拡散速度を抑制することができる化合物が適している。このような塩基性化合物の配合により、レジスト膜中での酸の拡散速度が抑制されて解像度が向上し、露光後の感度変化を抑制したり、基板や環境依存性を少なくし、露光余裕度やパターンプロファイル等を向上することができる（特開平５−２３２７０６号、同５−２４９６８３号、同５−１５８２３９号、同５−２４９６６２号、同５−２５７２８２号、同５−２８９３２２号、同５−２８９３４０号公報等記載）。
【００６７】
このような塩基性化合物としては、アンモニア、第一級、第二級、第三級の脂肪族アミン類、混成アミン類、芳香族アミン類、複素環アミン類、カルボキシル基を有する含窒素化合物、スルホニル基を有する含窒素化合物、水酸基を有する含窒素化合物、ヒドロキシフェニル基を有する含窒素化合物、アルコール性含窒素化合物、アミド誘導体、イミド誘導体等が挙げられる。
【００６８】
第一級の脂肪族アミン類の具体例としては、メチルアミン、エチルアミン、ｎ−プロピルアミン、イソプロピルアミン、ｎ−ブチルアミン、イソブチルアミン、ｓｅｃ−ブチルアミン、ｔｅｒｔ−ブチルアミン、ペンチルアミン、ｔｅｒｔ−アミルアミン、シクロペンチルアミン、ヘキシルアミン、シクロヘキシルアミン、ヘプチルアミン、オクチルアミン、ノニルアミン、デシルアミン、ドデシルアミン、セチルアミン、メチレンジアミン、エチレンジアミン、テトラエチレンペンタミン等が例示される。
【００６９】
第二級の脂肪族アミン類の具体例としては、ジメチルアミン、ジエチルアミン、ジ−ｎ−プロピルアミン、ジイソプロピルアミン、ジ−ｎ−ブチルアミン、ジイソブチルアミン、ジ−ｓｅｃ−ブチルアミン、ジペンチルアミン、ジシクロペンチルアミン、ジヘキシルアミン、ジシクロヘキシルアミン、ジヘプチルアミン、ジオクチルアミン、ジノニルアミン、ジデシルアミン、ジドデシルアミン、ジセチルアミン、Ｎ，Ｎ−ジメチルメチレンジアミン、Ｎ，Ｎ−ジメチルエチレンジアミン、Ｎ，Ｎ−ジメチルテトラエチレンペンタミン等が例示される。
【００７０】
第三級の脂肪族アミン類の具体例としては、トリメチルアミン、トリエチルアミン、トリ−ｎ−プロピルアミン、トリイソプロピルアミン、トリ−ｎ−ブチルアミン、トリイソブチルアミン、トリ−ｓｅｃ−ブチルアミン、トリペンチルアミン、トリシクロペンチルアミン、トリヘキシルアミン、トリシクロヘキシルアミン、トリヘプチルアミン、トリオクチルアミン、トリノニルアミン、トリデシルアミン、トリドデシルアミン、トリセチルアミン、Ｎ，Ｎ，Ｎ'，Ｎ'−テトラメチルメチレンジアミン、Ｎ，Ｎ，Ｎ'，Ｎ'−テトラメチルエチレンジアミン、Ｎ，Ｎ，Ｎ'，Ｎ'−テトラメチルテトラエチレンペンタミン等が例示される。
【００７１】
混成アミン類の具体例としては、例えばジメチルエチルアミン、メチルエチルプロピルアミン、ベンジルアミン、フェネチルアミン、ベンジルジメチルアミン等が例示される。
【００７２】
芳香族アミン類の具体例としては、アニリン、Ｎ−メチルアニリン、Ｎ−エチルアニリン、Ｎ−プロピルアニリン、Ｎ，Ｎ−ジメチルアニリン、２−メチルアニリン、３−メチルアニリン、４−メチルアニリン、エチルアニリン、プロピルアニリン、トリメチルアニリン、２−ニトロアニリン、３−ニトロアニリン、４−ニトロアニリン、２，４−ジニトロアニリン、２，６−ジニトロアニリン、３，５−ジニトロアニリン、Ｎ，Ｎ−ジメチルトルイジン等のアニリン誘導体や、ジフェニル（ｐ−トリル）アミン、メチルジフェニルアミン、トリフェニルアミン、フェニレンジアミン、ナフチルアミン、ジアミノナフタレン等が例示される。
【００７３】
複素環アミン類の具体例としては、ピロール、２Ｈ−ピロール、１−メチルピロール、２，４−ジメチルピロール、２，５−ジメチルピロール、Ｎ−メチルピロール等のピロール誘導体、オキサゾール、イソオキサゾール等のオキサゾール誘導体、チアゾール、イソチアゾール等のチアゾール誘導体、イミダゾール、４−メチルイミダゾール、４−メチル−２−フェニルイミダゾール等のイミダゾール誘導体、ピラゾール誘導体、フラザン誘導体、ピロリン、２−メチル−１−ピロリン等のピロリン誘導体、ピロリジン、Ｎ−メチルピロリジン、ピロリジノン、Ｎ−メチルピロリドン等のピロリジン誘導体、イミダゾリン誘導体、イミダゾリジン誘導体、ピリジン、メチルピリジン、エチルピリジン、プロピルピリジン、ブチルピリジン、４−（１−ブチルペンチル）ピリジン、ジメチルピリジン、トリメチルピリジン、トリエチルピリジン、フェニルピリジン、３−メチル−２−フェニルピリジン、４−ｔｅｒｔ−ブチルピリジン、ジフェニルピリジン、ベンジルピリジン、メトキシピリジン、ブトキシピリジン、ジメトキシピリジン、１−メチル−２−ピリジン、４−ピロリジノピリジン、１−メチル−４−フェニルピリジン、２−（１−エチルプロピル）ピリジン、アミノピリジン、ジメチルアミノピリジン等のピリジン誘導体、ピリダジン誘導体、ピリミジン誘導体、ピラジン誘導体、ピラゾリン誘導体、ピラゾリジン誘導体、ピペリジン誘導体、ピペラジン誘導体、モルホリン誘導体、インドール誘導体、イソインドール誘導体、１Ｈ−インダゾール誘導体、インドリン誘導体、キノリン、３−キノリンカルボニトリル等のキノリン誘導体、イソキノリン誘導体、シンノリン誘導体、キナゾリン誘導体、キノキサリン誘導体、フタラジン誘導体、プリン誘導体、プテリジン誘導体、カルバゾール誘導体、フェナントリジン誘導体、アクリジン誘導体、フェナジン誘導体、１，１０−フェナントロリン誘導体、アデニン誘導体、アデノシン誘導体、グアニン誘導体、グアノシン誘導体、ウラシル誘導体、ウリジン誘導体等が例示される。
【００７４】
カルボキシル基を有する含窒素化合物の具体例としては、アミノ安息香酸、インドールカルボン酸、ニコチン酸の他、アラニン、アルギニン、アスパラギン酸、グルタミン酸、グリシン、ヒスチジン、イソロイシン、グリシルロイシン、ロイシン、メチオニン、フェニルアラニン、スレオニン、リジン、３−アミノピラジン−２−カルボン酸、メトキシアラニン等のアミノ酸誘導体が例示される。
【００７５】
スルホニル基を有する含窒素化合物の具体例としては、３−ピリジンスルホン酸、ｐ−トルエンスルホン酸ピリジニウム等が例示される。
【００７６】
水酸基、ヒドロキシフェニル基を含有する含窒素化合物及びアルコール性含窒素化合物の具体例としては、２−ヒドロキシピリジン、アミノクレゾール、２，４−キノリンジオール、３−インドールメタノールヒドレート、モノエタノールアミン、ジエタノールアミン、トリエタノールアミン、Ｎ−エチルジエタノールアミン、Ｎ，Ｎ−ジエチルエタノールアミン、トリイソプロパノールアミン、２，２'−イミノジエタノール、２−アミノエタノール、３−アミノ−１−プロパノール、４−アミノ−１−ブタノール、４−（２−ヒドロキシエチル）モルホリン、２−（２−ヒドロキシエチル）ピリジン、１−（２−ヒドロキシエチル）ピペラジン、１−［２−（２−ヒドロキシエトキシ）エチル］ピペラジン、ピペリジンエタノール、１−（２−ヒドロキシエチル）ピロリジン、１−（２−ヒドロキシエチル）−２−ピロリジノン、３−ピペリジノ−１，２−プロパンジオール、３−ピロリジノ−１，２−プロパンジオール、８−ヒドロキシユロリジン、３−クイヌクリジノール、３−トロパノール、１−メチル−２−ピロリジンエタノール、１−アジリジンエタノール、Ｎ−（２−ヒドロキシエチル）フタルイミド、Ｎ−（２−ヒドロキシエチル）イソニコチンアミド等が例示される。
【００７７】
アミド誘導体の具体例としては、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド等が例示される。
【００７８】
イミド誘導体の具体例としては、フタルイミド、サクシンイミド、マレイミド等が例示される。
【００７９】
更には、下記一般式（８）及び（９）で示される塩基性化合物を配合することもできる。
【００８０】
【化１６】
0003763403.tif 000013
【００８１】
（式中、Ｒ24〜Ｒ26、Ｒ30、Ｒ31はそれぞれ独立して直鎖状、分岐状又は環状の炭素数１〜２０のアルキレン基、Ｒ27〜Ｒ29、Ｒ32、Ｒ33は水素原子、炭素数１〜２０のアルキル基又はアミノ基を示し、Ｒ27とＲ28、Ｒ29とＲ31、Ｒ30とＲ31、Ｒ29とＲ30とＲ31、Ｒ32とＲ33はそれぞれ結合して環を形成してもよい。ｊ、ｋ、ｌはそれぞれ０〜２０の整数である。但し、ｊ、ｋ、ｌ＝０のとき、Ｒ24〜Ｒ26、Ｒ30、Ｒ31は水素原子を含まない。）
【００８２】
ここで、Ｒ24〜Ｒ26、Ｒ30、Ｒ31のアルキレン基としては、炭素数１〜２０、好ましくは１〜１０、更に好ましくは１〜８のものであり、具体的には、メチレン基、エチレン基、ｎ−プロピレン基、イソプロピレン基、ｎ−ブチレン基、イソブチレン基、ｎ−ペンチレン基、イソペンチレン基、ヘキシレン基、ノニレン基、デシレン基、シクロペンチレン基、シクロへキシレン基等が挙げられる。
【００８３】
また、Ｒ29〜Ｒ31、Ｒ32、Ｒ33のアルキル基としては、炭素数１〜２０、好ましくは１〜８、更に好ましくは１〜６のものであり、これらは直鎖状、分岐状、環状のいずれであってもよい。具体的には、メチル基、エチル基、ｎ−プロピル基、イソプロピル基、ｎ−ブチル基、イソブチル基、ｔｅｒｔ−ブチル基、ｎ−ペンチル基、イソペンチル基、ヘキシル基、ノニル基、デシル基、ドデシル基、トリデシル基、シクロペンチル基、シクロヘキシル基等が挙げられる。
【００８４】
Ｒ29とＲ30、Ｒ29とＲ31、Ｒ30とＲ31、Ｒ29とＲ30とＲ31、Ｒ32とＲ33が環を形成する場合、その環の炭素数は１〜２０、より好ましくは１〜８、更に好ましくは１〜６であり、またこれらの環は炭素数１〜６、特に１〜４のアルキル基が分岐していてもよい。ｊ、ｋ、ｌはそれぞれ０〜２０の整数であり、より好ましくは１〜１０、更に好ましくは１〜８の整数である。
【００８５】
上記式（８）、（９）の化合物の具体例としては、トリス｛２−（メトキシメトキシ）エチル｝アミン、トリス｛２−（メトキシエトキシ）エチル｝アミン、トリス［２−｛（２−メトキシエトキシ）メトキシ｝エチル］アミン、トリス｛２−（２−メトキシエトキシ）エチル｝アミン、トリス｛２−（１−メトキシエトキシ）エチル｝アミン、トリス｛２−（１−エトキシエトキシ）エチル｝アミン、トリス｛２−（１−エトキシプロポキシ）エチル｝アミン、トリス［２−｛（２−ヒドロキシエトキシ）エトキシ｝エチル］アミン、４，７，１３，１６，２１，２４−ヘキサオキサ−１，１０−ジアザビシクロ［８．８．８］ヘキサコサン、４，７，１３，１８−テトラオキサ−１，１０−ジアザビシクロ［８．５．５］エイコサン、１，４，１０，１３−テトラオキサ−７，１６−ジアザビシクロオクタデカン、１−アザ−１２−クラウン−４、１−アザ−１５−クラウン−５、１−アザ−１８−クラウン−６等が挙げられる。
【００８６】
上記の塩基性化合物の中では特に第三級アミン、アニリン誘導体、ピロリジン誘導体、ピリジン誘導体、キノリン誘導体、アミノ酸誘導体、水酸基を有する含窒素化合物、ヒドロキシフェニル基を有する含窒素化合物、アルコール性含窒素化合物、アミド誘導体、イミド誘導体、トリス｛２−（メトキシメトキシ）エチル｝アミン、トリス｛２−（２−メトキシエトキシ）エチル｝アミン、トリス［２−｛（２−メトキシエトキシ）メチル｝エチル］アミン、１−アザ−１５−クラウン−５等が好ましい。
【００８７】
なお、上記塩基性化合物は１種を単独で又は２種以上を組み合わせて用いることができ、その配合量は前ベース樹脂１００部に対して０．０１〜２部、特に０．０１〜１部が好適である。配合量が０．０１部未満であると添加剤としての効果が十分に得られない場合があり、２部を超えると解像度や感度が低下する場合がある。
【００８８】
（Ｅ）成分の溶解阻止剤は、酸の作用によりアルカリ現像液への溶解性が変化する分子量３，０００以下の化合物、特に分子量２，５００以下のフェノールあるいはカルボン酸誘導体の水酸基の一部あるいは全部を酸不安定基で置換した化合物が適している。酸不安定基としては本発明に挙げられるフッ素を含むものであってもよいが、従来のフッ素を含まないものでもよい。
【００８９】
分子量２，５００以下のフェノールあるいはカルボン酸誘導体としては、４，４'−（１−メチルエチリデン）ビスフェノール、［１，１'−ビフェニル−４，４'−ジオール］−２，２'−メチレンビス［４−メチルフェノール］、４，４−ビス（４'−ヒドロキシフェニル）吉草酸、トリス（４−ヒドロキシフェニル）メタン、１，１，１−トリス（４'−ヒドロキシフェニル）エタン、１，１，２−トリス（４'−ヒドロキシフェニル）エタン、フェノールフタレイン、チモ−ルフタレイン、３，３'−ジフルオロ［（１，１'−ビフェニル）−４，４'−ジオール］、３，３'，５，５'−テトラフルオロ［（１，１'−ビフェニル−４，４'−ジオール）、４，４'−［２，２，２−トリフルオロ−１−（トリフルオロメチル）エチリデン］ビスフェノール、４，４'−メチレンビス［２−フルオロフェノール］、２，２'−メチレンビス［４−フルオロフェノール］、４，４'−イソプロピリデンビス［２−フルオロフェノール］、シクロヘキシリデンビス［２−フルオロフェノール］、４，４'−［（４−フルオロフェニル）メチレン］ビス［２−フルオロフェノール］、４，４'−メチレンビス［２，６−ジフルオロフェノール］、４，４'−（４−フルオロフェニル）メチレンビス［２，６−ジフルオロフェノール］、２，６−ビス［（２−ヒドロキシ−５−フルオロフェニル）メチル］−４−フルオロフェノール、２，６−ビス［（４−ヒドロキシ−３−フルオロフェニル）メチル］−４−フルオロフェノール、２，４−ビス［（３−ヒドロキシ−４−ヒドロキシフェニル）メチル］−６−メチルフェノール等が挙げられ、酸に不安定な置換基としては、式（２）〜（４）と同様のものが挙げられる。
【００９０】
好適に用いられる溶解阻止剤の具体例としては、３，３'，５，５'−テトラフルオロ［（１，１'−ビフェニル）−４，４'−ジ−ｔｅｒｔ−ブトキシカルボニル］、４，４'−［２，２，２−トリフルオロ−１−（トリフルオロメチル）エチリデン］ビスフェノール−４，４'−ジ−ｔｅｒｔ−ブトキシカルボニル、ビス（４−（２'−テトラヒドロピラニルオキシ）フェニル）メタン、ビス（４−（２'−テトラヒドロフラニルオキシ）フェニル）メタン、ビス（４−ｔｅｒｔ−ブトキシフェニル）メタン、ビス（４−ｔｅｒｔ−ブトキシカルボニルオキシフェニル）メタン、ビス（４−ｔｅｒｔ−ブトキシカルボニルメチルオキシフェニル）メタン、ビス（４−（１'−エトキシエトキシ）フェニル）メタン、ビス（４−（１'−エトキシプロピルオキシ）フェニル）メタン、２，２−ビス（４'−（２''−テトラヒドロピラニルオキシ））プロパン、２，２−ビス（４'−（２''−テトラヒドロフラニルオキシ）フェニル）プロパン、２，２−ビス（４'−ｔｅｒｔ−ブトキシフェニル）プロパン、２，２−ビス（４'−ｔｅｒｔ−ブトキシカルボニルオキシフェニル）プロパン、２，２−ビス（４−ｔｅｒｔ−ブトキシカルボニルメチルオキシフェニル）プロパン、２，２−ビス（４'−（１''−エトキシエトキシ）フェニル）プロパン、２，２−ビス（４'−（１''−エトキシプロピルオキシ）フェニル）プロパン、４，４−ビス（４'−（２''−テトラヒドロピラニルオキシ）フェニル）吉草酸ｔｅｒｔ−ブチル、４，４−ビス（４'−（２''−テトラヒドロフラニルオキシ）フェニル）吉草酸ｔｅｒｔ−ブチル、４，４−ビス（４'−ｔｅｒｔ−ブトキシフェニル）吉草酸ｔｅｒｔ−ブチル、４，４−ビス（４−ｔｅｒｔ−ブトキシカルボニルオキシフェニル）吉草酸ｔｅｒｔ−ブチル、４，４−ビス（４'−ｔｅｒｔ−ブトキシカルボニルメチルオキシフェニル）吉草酸ｔｅｒｔ−ブチル、４，４−ビス（４'−（１''−エトキシエトキシ）フェニル）吉草酸ｔｅｒｔ−ブチル、４，４−ビス（４'−（１''−エトキシプロピルオキシ）フェニル）吉草酸ｔｅｒｔ−ブチル、トリス（４−（２'−テトラヒドロピラニルオキシ）フェニル）メタン、トリス（４−（２'−テトラヒドロフラニルオキシ）フェニル）メタン、トリス（４−ｔｅｒｔ−ブトキシフェニル）メタン、トリス（４−ｔｅｒｔ−ブトキシカルボニルオキシフェニル）メタン、トリス（４−ｔｅｒｔ−ブトキシカルボニルオキシメチルフェニル）メタン、トリス（４−（１'−エトキシエトキシ）フェニル）メタン、トリス（４−（１'−エトキシプロピルオキシ）フェニル）メタン、１，１，２−トリス（４'−（２''−テトラヒドロピラニルオキシ）フェニル）エタン、１，１，２−トリス（４'−（２''−テトラヒドロフラニルオキシ）フェニル）エタン、１，１，２−トリス（４'−ｔｅｒｔ−ブトキシフェニル）エタン、１，１，２−トリス（４'−ｔｅｒｔ−ブトキシカルボニルオキシフェニル）エタン、１，１，２−トリス（４'−ｔｅｒｔ−ブトキシカルボニルメチルオキシフェニル）エタン、１，１，２−トリス（４'−（１'−エトキシエトキシ）フェニル）エタン、１，１，２−トリス（４'−（１'−エトキシプロピルオキシ）フェニル）エタン、２−トリフルオロメチルベ��ゼンカルボン酸１，１−ｔｅｒｔ−ブチル、２−トリフルオロメチルシクロヘキサンカルボン酸ｔｅｒｔ−ブチル、デカヒドロナフタレン−２，６−ジカルボン酸ｔｅｒｔ−ブチル、コール酸ｔｅｒｔ−ブチル、デオキシコール酸ｔｅｒｔ−ブチル、アダマンタンカルボン酸ｔｅｒｔ−ブチル、アダマンタン酢酸ｔｅｒｔ−ブチル、１，１'−ビシクロヘキシル−３，３'、４，４'−テトラカルボン酸テトラｔｅｒｔ−ブチル等が挙げられる。
【００９１】
本発明のレジスト材料中における溶解阻止剤の添加量としては、レジスト材料中の固形分１００部に対して２０部以下、好ましくは１５部以下である。２０部より多いとモノマー成分が増えるためレジスト材料の耐熱性が低下する。
【００９２】
本発明のレジスト材料には、上記成分以外に任意成分として塗布性を向上させるために慣用されている界面活性剤を添加することができる。なお、任意成分の添加量は、本発明の効果を妨げない範囲で通常量とすることができる。
【００９３】
ここで、界面活性剤としては非イオン性のものが好ましく、パーフルオロアルキルポリオキシエチレンエタノール、フッ素化アルキルエステル、パーフルオロアルキルアミンオキサイド、パーフルオロアルキルＥＯ付加物、含フッ素オルガノシロキサン系化合物等が挙げられる。例えばフロラード「ＦＣ−４３０」、「ＦＣ−４３１」（いずれも住友スリーエム（株）製）、サーフロン「Ｓ−１４１」、「Ｓ−１４５」（いずれも旭硝子（株）製）、ユニダイン「ＤＳ−４０１」、「ＤＳ−４０３」、「ＤＳ−４５１」（いずれもダイキン工業（株）製）、メガファック「Ｆ−８１５１」（大日本インキ工業（株）製）、「Ｘ−７０−０９２」、「Ｘ−７０−０９３」（いずれも信越化学工業（株）製）等を挙げることができる。好ましくは、フロラード「ＦＣ−４３０」（住友スリーエム（株）製）、「Ｘ−７０−０９３」（信越化学工業（株）製）が挙げられる。
【００９４】
本発明のレジスト材料を使用してパターンを形成するには、公知のリソグラフィー技術を採用して行うことができる。例えばシリコンウエハー等の基板上にスピンコーティング等の手法で膜厚が０．１〜１．０μｍとなるように塗布し、これをホットプレート上で６０〜２００℃、１０秒〜１０分間、好ましくは８０〜１５０℃、３０秒〜５分間加熱処理（プリベーク）する。次いで目的のパターンを形成するためのマスクを上記のレジスト膜上にかざし、遠紫外線、エキシマレーザー、Ｘ線等の高エネルギー線もしくは電子線を露光量１〜２００ｍＪ／ｃｍ2程度、好ましくは１０〜１００ｍＪ／ｃｍ2程度となるように照射した後、ホットプレート上で６０〜１５０℃、１０秒〜５分間、好ましくは８０〜１３０℃、３０秒〜３分間必要に応じて加熱処理（ポストエクスポージャベーク；ＰＥＢ）する。更に、０．１〜５％、好ましくは２〜３％のテトラメチルアンモニウムヒドロキシド（ＴＭＡＨ）等のアルカリ水溶液の現像液を用い、１０秒〜３分間、好ましくは３０秒〜２分間、浸漬（ｄｉｐ）法、パドル（ｐｕｄｄｌｅ）法、スプレー（ｓｐｒａｙ）法等の常法により現像することにより基板上に目的のパターンが形成される。
【００９５】
なお、本発明材料は、特に高エネルギー線の中でも２５４〜１２０ｎｍの遠紫外線又はエキシマレーザー、特に１９３ｎｍのＡｒＦ、１５７ｎｍのＦ2、１４６ｎｍのＫｒ2、１３４ｎｍのＫｒＡｒ、１２１ｎｍのＡｒ2等のエキシマレーザー、軟Ｘ線及び電子線による微細パターンニングに最適である。また、上記範囲を上限及び下限から外れる場合は、目的のパターンを得ることができない場合がある。
【００９６】
【実施例】
以下、合成例及び実施例を示して本発明を具体的に説明するが、本発明は下記実施例に制限されるものではない。
［合成例１］  下記モノマー１、下記モノマー２、下記モノマー３との共重合
５００ｍＬのフラスコ中で２５．１ｇの下記モノマー１と下記モノマー２の１８．８ｇ、２１．６ｇの下記モノマー３をトルエン２００ｍＬに溶解させ、十分に系中の酸素を除去した後、開始剤ＡＩＢＮ（アゾビスイソブチロニトリル）を０．６ｇ仕込み、６０℃まで昇温して２４時間重合反応を行った。
【００９７】
得られたポリマーを精製するために、反応混合物をヘキサンに注ぎ、得られた重合体を沈澱させた。更に得られたポリマーをテトラヒドロフランに溶かし、ヘキサン１０Ｌ中に注いでポリマーを沈澱させる操作を二回繰り返した後、重合体を分離し、乾燥させた。このようにして得られた４５．０ｇの白色重合体は、光散乱法により重量平均分子量が１３，０００ｇ／ｍｏｌであり、ＧＰＣ溶出曲線より分散度（＝Ｍｗ／Ｍｎ）が１．４の重合体であることが確認できた。得られたポリマーは1Ｈ−ＮＭＲの測定結果より、モノマー１：モノマー２：モノマー３のモル含有比が３１：２９：４０であった。
【００９８】
【化１７】
0003763403.tif 000014
【００９９】
［合成例２］  モノマー１、下記モノマー４、モノマー３の共重合
５００ｍＬのフラスコ中で１３ｇのモノマー１と２１．６ｇの下記モノマー４及び３２．４ｇのモノマー３をトルエン２００ｍＬに溶解させ、十分に系中の酸素を除去した後、開始剤ＡＩＢＮを０．６ｇ仕込み、６０℃まで昇温して２４時間重合反応を行った。
【０１００】
得られたポリマーを精製するために、反応混合物をヘキサンに注ぎ、得られた重合体を沈澱させた。更に得られたポリマーをテトラヒドロフランに溶かし、ヘキサン１０Ｌ中に注いでポリマーを沈澱させる操作を二回繰り返した後、重合体を分離し、乾燥させた。このようにして得られた５２ｇの白色重合体は、光散乱法により重量平均分子量が１４，０００ｇ／ｍｏｌであり、ＧＰＣ溶出曲線より分散度（＝Ｍｗ／Ｍｎ）が１．４の重合体であることが確認できた。得られたポリマーは1Ｈ−ＮＭＲの測定結果より、モノマー１、モノマー４、モノマー３の含有比が１０：３２：５８の比で含むものであることがわかった。
【０１０１】
【化１８】
0003763403.tif 000015
【０１０２】
［合成例３］  下記モノマー５、モノマー４、下記モノマー６、モノマー３共重合
５００ｍＬのフラスコ中で１４．６ｇの下記モノマー５、１４．４ｇのモノマー４、１２．２ｇの下記モノマー６及び２１．６ｇのモノマー３をトルエン２００ｍＬに溶解させ、十分に系中の酸素を除去した後、開始剤ＡＩＢＮを０．５ｇ仕込み、６０℃まで昇温して２４時間重合反応を行った。
【０１０３】
得られたポリマーを精製するために、反応混合物をヘキサンに注ぎ、得られた重合体を沈澱させた。更に得られたポリマーをテトラヒドロフランに溶かし、ヘキサン１０Ｌ中に注いでポリマーを沈澱させる操作を二回繰り返した後、重合体を分離し、乾燥させた。このようにして得られた４４ｇの白色重合体は、光散乱法により重量平均分子量が１４，０００ｇ／ｍｏｌであり、ＧＰＣ溶出曲線より分散度（＝Ｍｗ／Ｍｎ）が１．５の重合体であることが確認できた。得られたポリマーは1Ｈ−ＮＭＲの測定結果より、モノマー５、モノマー４、モノマー６、モノマー３の含有比は２１：２１：１９：３９であることがわかった。
【０１０４】
【化１９】
0003763403.tif 000016
【０１０５】
［合成例４］  モノマー１、モノマー４、モノマー３、下記モノマー７の共重合
５００ｍＬのフラスコ中で１３ｇのモノマー１と２１．６ｇの下記モノマー４及び３２．４ｇのモノマー３、５ｇのモノマー７をトルエン２００ｍＬに溶解させ、十分に系中の酸素を除去した後、開始剤ＡＩＢＮを０．６ｇ仕込み、６０℃まで昇温して２４時間重合反応を行った。
【０１０６】
得られたポリマーを精製するために、反応混合物をヘキサンに注ぎ、得られた重合体を沈澱させた。更に得られたポリマーをテトラヒドロフランに溶かし、ヘキサン１０Ｌ中に注いでポリマーを沈澱させる操作を二回繰り返した後、重合体を分離し、乾燥させた。このようにして得られた５２ｇの白色重合体は、光散乱法により重量平均分子量が１４，０００ｇ／ｍｏｌであり、ＧＰＣ溶出曲線より分散度（＝Ｍｗ／Ｍｎ）が１．４の重合体であることが確認できた。得られたポリマーは1Ｈ−ＮＭＲの測定結果より、モノマー１、モノマー４、モノマー３、モノマー７の含有比が１０：３０：５４：６の比で含むものであることがわかった。
【０１０７】
【化２０】
0003763403.tif 000017
【０１０８】
［比較例１］  下記モノマー８、モノマー３の共重合
５００ｍＬのフラスコ中で１２ｇの下記モノマー８と３７ｇのモノマー３をトルエン２００ｍＬに溶解させ、十分に系中の酸素を除去した後、開始剤ＡＩＢＮを０．６ｇ仕込み、６０℃まで昇温して２４時間重合反応を行った。
【０１０９】
得られたポリマーを精製するために、反応混合物をヘキサンに注ぎ、得られた重合体を沈澱させた。更に得られたポリマーをテトラヒドロフランに溶かし、ヘキサン１０Ｌ中に注いでポリマーを沈澱させる操作を二回繰り返した後、重合体を分離し、乾燥させた。このようにして得られた３９ｇの白色重合体は、光散乱法により重量平均分子量が１５，０００ｇ／ｍｏｌであり、ＧＰＣ溶出曲線より分散度（＝Ｍｗ／Ｍｎ）が１．４の重合体であることが確認できた。得られたポリマーは1Ｈ−ＮＭＲの測定結果より、モノマー８、モノマー３の含有比が３４：６６の比で含むものであることがわかった。この共重合の組み合わせは、環状構造を持たない酸不安定性のモノマー８と酸不安定基を持たない含フッ素スチレンの組み合わせであり、本発明の高分子化合物とは明らかに異なっている。
【０１１０】
【化２１】
0003763403.tif 000018
【０１１１】
［評価例］
ポリマー透過率測定
得られたポリマー１ｇをプロピレングリコールモノメチルエーテルアセテート（ＰＧＭＥＡ）２０ｇに十分に溶解させ、０．２μｍのフィルターで濾過してポリマー溶液を調製した。比較例用ポリマーとして、分子量１０，０００、分散度（Ｍｗ／Ｍｎ）１．１０の単分散ポリヒドロキシスチレンの水酸基の３０％をテトラヒドロピラニル基で置換したポリマーを用意し、これを比較例２のポリマーとした。メタ／パラ比４０／６０で分子量９，０００、分散度２．５のノボラックポリマーを比較例３のポリマーとし、上記と同様の方法でポリマー溶液を調製した。
【０１１２】
ポリマー溶液をＭｇＦ2基板にスピンコーティングして塗布後、ホットプレートを用いて１００℃で９０秒間ベークし、厚さ１００ｎｍのポリマー膜をＭｇＦ2基板上に作製した。この基板を真空紫外光度計（日本分光製、ＶＵＶ−２００Ｓ）に設置し、２４８ｎｍ、１９３ｎｍ、１５７ｎｍにおける透過率を測定した。測定結果を表１に示す。
【０１１３】
レジスト調製及び露光
上記ポリマー及び下記に示す成分を表２に示す量で用いて常法によりレジスト液を調製した。次に、ＤＵＶ−３０（Ｂｒｅｗｅｒ  Ｓｃｉｅｎｃｅ社製）を５５ｎｍの膜厚で成膜したシリコンウエハー上に得られたレジスト液をスピンコーティング後、ホットプレートを用いて１００℃で９０秒間ベークし、レジストの厚みを２００ｎｍの厚さにした。これにＦ2エキシマレーザー（リソテック社、ＶＵＶＥＳ）で露光量を変化させながら露光し、露光後直ちに１２０℃で９０秒間ベークし、２．３８％のテトラメチルアンモニウムヒドロキシドの水溶液で６０秒間現像を行って、露光量と残膜率の関係を求めた。膜厚が０になった露光量をＥｔｈとして、レジストの感度、そのときの傾きのｔａｎθをγとして求めた。
【０１１４】
耐ドライエッチング性の試験
ポリマー２ｇをＰＧＭＥＡ１０ｇに溶解させて０．２μｍサイズのフィルターで濾過したポリマー溶液をＳｉ基盤にスピンコートで製膜し、３００ｎｍの厚さの膜にし、２系統の条件で評価した。
【０１１５】
（１）ＣＨＦ3／ＣＦ4系ガスでのエッチング試験
東京エレクトロン株式会社製ドライエッチング装置ＴＥ−８５００Ｐを用い、エッチング前後のポリマー膜の膜厚差を求めた。エッチング条件は下記に示す通りである。
チャンバー圧力                      ４０．０Ｐａ
ＲＦパワー                          １，３００Ｗ
ギャップ                                  ９ｍｍ
ＣＨＦ3ガス流量                 ３０ｍｌ／ｍｉｎ
ＣＦ4ガス流量                   ３０ｍｌ／ｍｉｎ
Ａｒガス流量                  １００ｍｌ／ｍｉｎ
時間                                  ６０ｓｅｃ
【０１１６】
（２）Ｃｌ2／ＢＣｌ3系ガスでのエッチング試験
日電アネルバ株式会社製ドライエッチング装置Ｌ−５０７Ｄ−Ｌを用い、エッチング前後のポリマー膜の膜厚差を求めた。エッチング条件は下記に示す通りである。
チャンバー圧力                      ４０．０Ｐａ
ＲＦパワー                              ３００Ｗ
ギャップ                                  ９ｍｍ
Ｃｌ2ガス流量                   ３０ｍｌ／ｍｉｎ
ＢＣｌ3ガス流量                 ３０ｍｌ／ｍｉｎ
ＣＨＦ3ガス流量               １００ｍｌ／ｍｉｎ
Ｏ2ガス流量                       ２ｍｌ／ｍｉｎ
時間                                ６０ｓｅｃ
【０１１７】
【表１】
0003763403.tif 000019
【０１１８】
【表２】
0003763403.tif 000020
【０１１９】
【表３】
0003763403.tif 000021
【０１２０】
【化２２】
0003763403.tif 000022
【０１２１】
表１より本発明の高分子化合物を用いたレジスト材料は、Ｆ2（１５７ｎｍ）の波長においても十分な透明性を確保できることがわかった。また、ＶＵＶＥＳ露光の結果、露光量の増大に従って膜厚が減少し、ポジ型レジストの特性を示すことがわかった。さらに表３より比較例１のポリマーと比べて高い耐ドライエッチング性と高い感度を兼ね備えることがわかった。
【０１２２】
【発明の効果】
本発明のレジスト材料は、高エネルギー線に感応し、２００ｎｍ以下、特に１７０ｎｍ以下の波長における感度が優れているうえに、特定の環状構造を有するフッ素化アルキル基を含むアクリル酸エステル系モノマー、酸不安定基を有した含フッ素スチレン、含フッ素スチレンの３成分、すなわちフッ素を含有しかつ環状構造を有した構成単位を必須成分とした共重合体をベース樹脂に用いることにより、レジストの透明性が向上し、それと同時に優れたプラズマエッチング耐性を有する。従って、本発明のレジスト材料は、これらの特性により、特にＦ2エキシマレーザーの露光波長での吸収が小さいレジスト材料となり得るもので、微細でしかも基板に対して垂直なパターンを容易に形成でき、このため超ＬＳＩ製造用の微細パターン形成材料として好適である。